"総ての百分率は重量基準でAプロピレンホモポリマーまたは少なくとも1種のα-オレフィンコモノマーとのプロピレンコポリマーまたはその組み合わせを含むポリプロピレン成分を5~38、ここで、当該ポリプロピレン成分は少なくとも85のプロピレンを含有し、室温におけるキシレン可溶性が20未満である;Bエチレンとプロピレンとのコポリマーを35~85、ここで、42~70のエチレンを含有し、室温におけるキシレン可溶性が50を超える;C下記のブレンドを含むポリマー組成物を5~45、ここで、前記ブレンドは:i90ポイント以下のショアA硬度を示し、45までの少なくとも1種のα-オレフィンコモノマー含有するエチレンコポリマーを20~80、ただし、コモノマーとしてプロピレンが存在するとき、かかるコポリマーiはBと異なる組成物である;ii90ポイント以下のショアA硬度を示し、40までの少なくとも1種のα-オレフィンコモノマーを含有するプロピレンコポリマーを20~80;ここで、A、BおよびCの量はABCの総量に関し、そして、iおよびiiの量はCの量に関するポリオレフィン組成物。ポリオレフィン組成物Iの成分Bの室温におけるキシレン中の可溶性画分の極限粘度[η]が3dl/g以上である、請求項1に記載のポリオレフィン組成物。請求項1に記載のポリオレフィン組成物を架橋させることにより得られる架橋済み組成物。請求項1に記載のポリオレフィン組成物と架橋剤添加剤とをブレンドし、こうして得られたブレンド物を成分Aの溶融温度を超える温度、好ましくは、160~250°Cに加熱することにより得ることができる、請求項3に記載の架橋済みポリオレフィン組成物。遊離基開始剤および架橋助剤を含む架橋剤添加剤を使用することにより得ることができる、請求項4に記載の架橋済みポリオレフィン組成物。遊離基開始剤が有機過酸化物であり、架橋助剤がジビニルベンゼン、エチルビニルベンゼン、トリアリルシアヌレート、トリアリルイソシアヌレート、1,2-ポリブタジエン、アクリレート、メタクリレートおよびフラン誘導体から選択される架橋剤添加剤を使用することにより得ることができる、請求項5に記載の架橋済みポリオレフィン組成物。請求項3に記載の架橋済みポリオレフィン組成物を含む製造物品、特に、ワイヤおよびケーブルシース、自動車車内スキン、合成皮革、および押出プロフィール。驚いたことに、特定のブテン-1コポリマーを含有する組成物を架橋することにより、パラフィン油のような可塑剤が存在しなくても、低硬度および非常に良好なレオロジー特性を示すポリオレフィン組成物を得ることができることを、今、見出した。したがって、本発明は、下記のポリオレフィン組成物Iを架橋することにより得られる架橋済み組成物を提供する。ここで、前記ポリオレフィン組成物Iは、総ての百分率は重量基準でAプロピレンホモポリマーもしくは少なくとも1種のα-オレフィンコモノマープロピレンと異なるとのプロピレンコポリマーまたはそれらの組み合わせを含むポリプロピレン成分を5~38、好ましくは、8~30、ここで、当該ポリプロピレン成分は少なくとも85、好ましくは95のプロピレンを含有し、室温におけるキシレン可溶性が20未満である;Bエチレンとプロピレンとのコポリマーを35~85、好ましくは40~82、ここで、42~70、好ましくは、45~70、より好ましくは、50~65のエチレンを含有し、室温におけるキシレン可溶性が50を超え、好ましくは、60を超える;C下記のブレンドを含むポリマー組成物を5~45、好ましくは5~40、より好ましくは5~35、ここで、前記ブレンドは:i90ポイント以下のショアA硬度を示し、45まで、特に10~42の少なくとも1種のα-オレフィンコモノマーエチレンと異なる、好ましくはC4-C10α-オレフィンもしくはその組み合わせを含有するエチレンコポリマーを20~80、好ましくは、30~70、より好ましくは、40~60、ただし、コモノマーとしてプロピレンが存在するとき、かかるコポリマーiはモノマー量に関してBと異なる組成物である;ii90ポイント以下のショアA硬度を示し、40まで、好ましくは10~40、特に20~40の少なくとも1種のα-オレフィンコモノマープロピレンと異なる、好ましくは、エチレンもしくはC4-C10α-オレフィンもしくはその組み合わせを含有するプロピレンコポリマーを20~80、好ましくは、30~70、より好ましくは、40~60;ここで、A、BおよびCの量はABCの総量に関し、そして、iおよびiiの量はCの量に関する。それらの高度に好ましいレオロジー特性のため、当該組成物は、いずれかの加工助剤なくて、溶融状態で容易に加工できる。本明細書中で使用するコポリマーという用語は、鎖中に2種の異なる繰り返し単位を持つポリマーとターポリマーのような3種以上の繰り返し単位を持つポリマーとの双方を指す。ポリオレフィン組成物Iのポリプロピレン成分Aは、典型的には、A1プロピレンホモポリマーまたはA2プロピレンと少なくとも1種の式H2CH=CHRRはHまたはC2-6線状もしくは分枝状アルキルであるのα-オレフィンとのコポリマーである。さらに、かかる成分Aは典型的には結晶性である。結晶性という用語は、本明細書中では高結晶性を示し、結果として室温におけるキシレン中の可溶性が20重量未満を示すポリマーを意味する。ホモポリマーA1は、室温におけるキシレン中の好適な可溶性が10重量未満であり、より好ましくは、5重量未満であり、さらにより好ましくは3重量未満である。室温という用語は、本明細書中では、約25°Cの温度を意味する。プロピレンのコポリマーA2は、室温におけるキシレン中の好適な可溶性が15重量未満であり、より好ましくは、10重量未満であり、さらにより好ましくは8重量未満である。前記α-オレフィンは、好ましくは、エチレン、ブテン-1、ペンテン-1、4-メチルペンテン、ヘキセン-1、オクテン-1またはそのいずれかの組み合わせであり、さらにより好ましくは、プロピレンのコポリマーA2は、プロピレンとエチレンとのコポリマーである。好ましくは、ポリプロピレン成分AのMFR溶融流量値は5~70g/10分である。コポリマーBは、好ましくは、室温におけるキシレン可溶画分の極限粘度[η]値が3.5~7dl/gである。ポリオレフィン組成物Iのポリプロピレン成分AおよびコポリマーBは、別の重合プロセスによりまたは少なくとも2段階の連続重合により調製できる。好適な実施態様では、WO2007042375号公報の実施例に記載されているような、トリアルキルアルミニウム化合物と、場合により電子供与体、ならびに無水塩化マグネシウムに担持された、チタンのハロゲン化物もしくはハロゲン-アルコラートおよび電子供与体化合物を含む固体触媒成分とを含む触媒系の存在下で連続重合を行う。成分Cを構成するコポリマーiおよびiiは、典型的に弾性または可塑性コポリマーである。コポリマーiおよびiiのコモノマーとして存在できるC4-C10α-オレフィンの例は、式H2CH=CHR式中、RはC2-8線状または分枝状アルキルであるからなるものである。特定例は、ブテン-1、ペンテン-1、ヘキセン-1、4-メチルペンテンおよびオクテン-1である。コポリマーiにブテン-1およびオクテン-1が好適であり、一方、コポリマーiiにエチレンおよびブテン-1が好適である。前記コポリマーiおよびiiは、典型的には、0.850~0.890g/cm3、特に、0.855~0.885g/cm3の密度を示す。さらに、前記コポリマーiおよびiiは、典型的には、80ポイント以下、好ましくは、70ポイント以下のショア硬度値を示す。コポリマーiの特定例は、TafmerA-1050SRであり、三井化学より市場化されている。その他の適切なコポリマーiは、プラストマーExxactRおよびEngageRであり、ExxonMobilChemicalおよびDowChemicalにより市場化されている。コポリマーiiの特定例は、TafmerS-4030Rであり、三井化学より市場化されている。その他の適切なコポリマーiiは、プラストマーVistamaxxRおよびVersifyRであり、ExxonMobilChemicalおよびDowChemicalにより市場化されている。ポリオレフィン組成物Iは、例えば、成分A、BおよびCまたはその濃縮物をHenschelまたはバンバリーミキサー中もしくは押出機特に、二軸スクリュー押出機中でポリマー溶融温度もしくは軟質化温度でブレンドし、前記成分を均一に分散させ、次いで、ペレット化させる等の公知装置中で慣用方法にしたがって調製できる。濃縮物の例は、成分AおよびBを含む、前記説明した連続重合の生成物である。オレフィンポリマーに慣用的に使用される慣用的添加剤、充填剤および顔料、例えば、核剤、エックステンションオイル、鉱質充填剤、ならびに有機および無機顔料等を添加できる。本発明の架橋済み組成物は、ポリオレフィン組成物Iと架橋剤添加剤とをブレンドし、こうして得られたブレンド物を成分Aの溶融温度を超える温度、好ましくは、160~250°Cに加熱することにより得ることができる。ポリオレフィン組成物Iは、架橋工程を行うのに使用するのと同じ装置で調製することもできるが、架橋前にペレット化を行わない。事実、本発明の架橋済みポリオレフィン組成物は、典型的には、直接架橋により調製する。当該直接架橋は、上記ポリオレフィン組成物Iを架橋剤添加剤の存在下、ポリマー軟化温度または融点以上の温度でブレンド処理に付し架橋剤は、ブレンド工程の前、工程中または工程後に添加できる、架橋工程の間ブレンドを継続する。こうして、ポリオレフィン組成物Iを調製し、それを架橋する全行程を、単一の混合装置、特に、押出機中で行うことができる。前述したように、成分Aの融点以上の温度、好ましくは、160°C~250°Cで典型的に操作する。一般に、当業界で公知のいずれの架橋剤でも本発明の架橋済みポリオレフィン組成物の製造に使用できる。特に、有機過酸化物を含む架橋剤を使用することができ、160°Cで、好ましくは、3.3~20分、より好ましくは、7~18分の範囲のエチレン-プロピレン-ジエンゴムEPDMの半減期を示す。過酸化物の特定例は:11ビスジイソプロピルベンゼン;ジクミルペロキシド;nブチル44ビスワレレート;25ジ25ジメチルヘキサン25ジメチル25ジヘキサンである。過酸化物は、通例、ポリオレフィン組成物Iの100重量部当たり0.5~5部、好ましくは、1~3部の範囲の量で使用する。一般に、1種以上の架橋助剤を使用する。架橋助剤の好適例は、ジビニルベンゼン、エチルビニルベンゼン、トリアリルシアヌレート、トリアリルイソシアヌレート、12ポリブタジエン、アクリレート類、メタクリレート類およびフラン誘導体である。フラン誘導体の特定例は、15ジフルフリル14ペンタジエン3オン;βαフリルアクロレイン;5ペンタジエナル;αフリルアクリルアミド;αフリルアクリロニトリル;βアクリル酸およびそのエステル類;フルフリリデンエステル類である。さらに、架橋剤は、別の架橋助剤、例えば、フェニレンビス-マレイミドおよび/またはイオウ供与体例えば、メルカプトベンゾチアゾール、ベンゾチアジルジスルフィド、テトラメチルチウラムモノスルフィド、テトラメチルチウラムジスルフィド、ジペンタメチレンチウラムヘキサスルフィド、NNジエチルチオウレア、アミノフェノールジスルフィド、亜鉛ジブチルジチオカルバメート等のような架橋助剤を含有する。架橋助剤は、通例、ポリオレフィン組成物Iの100重量部当たり0.5~5重量部の範囲の量で使用する。詳細を下記の実施例により与えるが、それらは例証のために与えるのであり、本発明を制限するものではない。実施例および一般的記載で確定した特性を試験するために、下記の標準的手順を使用する。-コモノマー含量:IR分光法により決定;-MFR:230°Cにおいて2.16kg荷重を用いるISO1133;-極限粘度:135°Cにおいてテトラヒドロナフタレン中で決定ASTMD2857;-密度:ISO1183;-75°Cにおける圧縮永久歪:ASTMD395方法B;-硬度ショアA:ISO868-標準表面品質:ストランド表面上のメルトフラクチャーの存在として目視的に検討する。ストランド表面品質良好および優秀は、メルトフラクチャーが認められず、ストランド表面が滑らかか非常に滑らかであることを示す。-25°Cにおけるキシレン中の可溶性および不溶性画分XS25°C:2.5gのポリマーを攪拌下135°Cで250mLのキシレン中に溶解させる。20分後、溶液を、攪拌を継続しながら25°Cに冷却させ、次いで、30分間沈静させる。得られた沈殿物を、濾紙を用いて濾過し、得られた溶液を窒素流中で蒸発させ、恒量に達するまで、80°Cで真空下残留物を乾燥させる。こうして、室温25°Cにおけるポリマー可溶キシレン可溶-XSおよび不溶重量を算出する。周囲温度におけるキシレン中のポリマー不溶重量は、ポリマーのアイソタクチックインデックスと考慮される。この値は、沸騰n-ヘプタンを用いる抽出により決定されるアイソタクチックインデックスに実質的に対応し、この定義により、ポリプロピレンのアイソタクチックインデックスを構成する。実施例に使用した材料WO2007042375号の実施例と同様にして調製した、成分AおよびBを含むポリオレフィン組成物以降、[組成物ABとして識別されるを、本発明の架橋済みポリオレフィン組成物を調製するために使用する。当該組成物ABのMFRは0.6g/10分であり、重量基準で:A30のプロピレンとエチレンとのコポリマーであり、2.5のエチレンを含有しMFRが35g/10分であり、室温におけるキシレン中の可溶性画分の含量が5である;B70のエチレンとプロピレンとのコポリマーであり、58のエチレンから製造される。組成物ABのキシレン可溶性画分の含量は56重量であり、かかる画分の極限粘度は4dl/gである。こうして、成分Bのキシレン可溶性画分の含量は78重量であり、極限粘度は4.1dl/gである。成分Ci三井化学より商品名TafmerA-1050Sで販売されている30重量のブテン-1を含有するエチレンコポリマー。当該コポリマーは下記の特性:ショアA:57;密度:0.86g/cm3;MFR:1.2g/10分190°C/2.16kg-2g/10分230°C/2.16kg;を示す。ii三井化学より商品名TafmerA-4030で販売されている35重量のエチレンを含有するプロピレンコポリマー。当該コポリマーは下記の特性:ショアA:42;密度:0.86g/cm3;MFR:0.2g/10分190°C/2.16kg-0.4g/10分230°C/2.16kg;を示す。架橋用添加剤過酸化物:Perhexa25BR、2,5-ジメチル-2,5-ジt-ブチルペロキシヘキサンCASNo.78-63-7から構成、NOFCORPORATIONにより販売架橋助剤:DVD-570R、61~65のジビニルベンゼンCASNo.1321-74-0、35~39のエチルビニルベンゼンCASNo.28106-30-1から構成、新日本製鐵化学工業株式会社により販売実施例1および2ならびに比較例1および2スクリュー長さ/直径比30を具備する二軸スクリュー押出機における動的に操作する架橋を行う。表1に示したポリマー成分および架橋用添加剤を第1ブレンド領域に供給する。過酸化物の分解からもたらされるガスを測定するエリアに前記ブレンド領域を結合する。2つの連続ブレンド領域により架橋を行う。実施例の架橋プロセスに使用するブレンド時間および温度は、それぞれ、45~120秒および140°C~220°Cである。前記成分に加えて、慣用の安定剤パッケージを混合物に添加し、ポリオレフィン組成物の熱分解および酸化を防止する。"